(57)【要約】  リチウム二次電池において少なくとも２種の電界質塩を使用することで、高放電容量及び高容量保持の長サイクル寿命のような改善された電池性能が得られる。【特許請求の範囲】
【請求項１】
ａ．負極と、
ｂ．正極と、
ｃ．電解液とを含み、該電解液は、
ｉ．非水溶媒と、
ｉｉ．溶質とを含み、該溶質は、
１．第一リチウム塩と、
２．該第一とは異なる第二リチウム塩とを含む
ことを特徴とする二次電池。
【請求項２】
請求項１記載の二次電池において、前記第一及び第二リチウム塩が、錯化オルトホウ酸塩、錯化オルトリン酸塩、過ハロゲン化物塩、及び過酸化物塩からなる群からそれぞれ独立して選択されることを特徴とする二次電池。
【請求項３】
請求項１記載の二次電池において、前記第一塩が、０．１５Ｍより多い濃度で存在し、且つ錯化オルトホウ酸塩、及び錯化オルトリン酸塩からなる群から選択されることを特徴とする二次電池。
【請求項４】
請求項３記載の二次電池において、前記第一塩が、ビス（オキサラート）ホウ酸リチウム、ビス（マロナート）ホウ酸リチウム、ビス（ジフルオロマロナート）ホウ酸リチウム、（マロナートオキサラート）ホウ酸リチウム、（ジフルオロマロナートオキサラート）ホウ酸リチウム、トリス（オキサラート）リン酸リチウム、及びトリス（ジフルオロマロナート）リン酸リチウムからなる群から選択されることを特徴とする二次電池。
【請求項５】
請求項３記載の二次電池において、前記第一塩が、０．１５Ｍより多く約２．０Ｍまでの濃度で存在することを特徴とする二次電池。
【請求項６】
請求項１記載の二次電池において、前記第二塩が、約０．０１Ｍから約２．５Ｍの濃度で存在し、ＬｉＰＦ６、ＬｉＢＦ４、ＬｉＣｌＯ４、ＬｉＡｓＦ６、ＬｉＴａＦ６、ＬｉＡｌＣｌ４、Ｌｉ２Ｂ１０Ｃｌ１０、ＬｉＣＦ３ＳＯ３、ＬｉＥ（ＣｎＦ２ｎ＋１ＳＯ２）ｍ（ｍ＝２の時はＥ＝Ｃであり、ｍ＝３の時はＥ＝Ｎであり、ｎ＝１〜１０である）、ＬｉＰＦｘ（ＲＦ）６−ｘ及びＬｉＢＦｙ（ＲＦ）４−ｙ（ＲＦはペルフルオロ化Ｃ１〜Ｃ２０アルキル基もしくはペルフルオロ化芳香族基であり、ｘ＝０〜５、及びｙ＝０〜３である）、及びこれらの組み合わせからなる群から選ばれることを特徴とする二次電池。
【請求項７】
請求項１記載の二次電池において、非水溶媒が、炭酸エチレン、炭酸プロピレン、炭酸ブチレン、炭酸ジメチル、炭酸ジエチル、炭酸ジプロピル、炭酸ジブチル、炭酸エチルメチル、炭酸メチルプロピル、炭酸エチルプロピル、テトラヒドロフラン、２−メチルテトラヒドロフラン、１，３−ジオキソラン、1,４-ジオキサン、１，２−ジメトキシエタン、１，２−ジエトキシエタン、１，２−ジブトキシエタン、アセトニトリル、ジメチルホルムアミド、ギ酸メチル、ギ酸エチル、ギ酸プロピル、ギ酸ブチル、酢酸メチル、酢酸エチル、酢酸プロピル、酢酸ブチル、プロピオン酸メチル、プロピオン酸エチル、プロピオン酸プロピル、プロピオン酸ブチル、酪酸メチル、酪酸エチル、酪酸プロピル、酪酸ブチル、γ−ブチロラクトン、２−メチル−γ−ブチロラクトン、３−メチル−γ−ブチロラクトン、４−メチル−γ−ブチロラクトン、β-プロピオラクトン、δ-バレロラクトン、リン酸トリメチル、リン酸トリエチル、リン酸トリス（２−クロロエチル）、リン酸トリス（２，２，２−トリフルオロエチル）、リン酸トリプロピル、リン酸トリイソプロピル、リン酸トリブチル、リン酸トリヘキシル、リン酸トリフェニル、リン酸トリトリル、及びこれらの組み合わせからなる群から選択されることを特徴とする二次電池。
【請求項８】
ａ．負極と、
ｂ．正極と、
ｃ．電解液を含み、該電解液は、
ｉ．非水溶媒と、
ｉｉ．０．１５Ｍより多く約２．０Ｍまでの濃度のビス（オキサラート）ホウ酸リチウムを含む第一塩と、
ｉｉｉ．約０．０１Ｍから約２．５Ｍの濃度であって、ＬｉＰＦ６、ＬｉＢＦ４、ＬｉＣｌＯ４、ＬｉＡｓＦ６、ＬｉＴａＦ６、ＬｉＡｌＣｌ４、Ｌｉ２Ｂ１０Ｃｌ１０、ＬｉＣＦ３ＳＯ３、ＬｉＥ（ＣｎＦ２ｎ＋１ＳＯ２）ｍ（ｍ＝２の時はＥ＝Ｃであり、ｍ＝３の時はＥ＝Ｎであり、ｎ＝１〜１０である）、ＬｉＰＦｘ（ＲＦ）６−ｘ及びＬｉＢＦｙ（ＲＦ）４−ｙ（ＲＦはペルフルオロ化Ｃ１〜Ｃ２０アルキル基もしくはペルフルオロ化芳香族基であり、ｘ＝０〜５、及びｙ＝０〜３である）、及びこれらの組み合わせからなる群から選ばれる第二塩とを含む
ことを特徴とする二次電池。
【請求項９】
請求項８記載の二次電池において、前記電解液が、０．１５Ｍより多く約１．６ＭまでのＬｉＢＯＢと、約０．０５から約２．０Ｍの第二塩とを含むことを特徴とする二次電池。
【請求項１０】
請求項８記載の二次電池において、前記非水溶媒が、炭酸エチレン、炭酸プロピレン、炭酸ブチレン、炭酸ジメチル、炭酸ジエチル、炭酸ジプロピル、炭酸ジブチル、炭酸エチルメチル、炭酸メチルプロピル、炭酸エチルプロピル、テトラヒドロフラン、２−メチルテトラヒドロフラン、１，３−ジオキソラン、１，４−ジオキサン、１，２−ジメトキシエタン、１，２−ジエトキシエタン、１，２−ジブトキシエタン、アセトニトリル、ジメチルホルムアミド、ギ酸メチル、ギ酸エチル、ギ酸プロピル、ギ酸ブチル、酢酸メチル、酢酸エチル、酢酸プロピル、酢酸ブチル、プロピオン酸メチル、プロピオン酸エチル、プロピオン酸プロピル、プロピオン酸ブチル、酪酸メチル、酪酸エチル、酪酸プロピル、酪酸ブチル、γ−ブチロラクトン、２−メチル−γ−ブチロラクトン、３−メチル−γ−ブチロラクトン、４−メチル−γ−ブチロラクトン、β−プロピオラクトン、δ−バレロラクトン、リン酸トリメチル、リン酸トリエチル、リン酸トリス（２−クロロエチル）、リン酸トリス（２，２，２−トリフルオロエチル）、リン酸トリプロピル、リン酸トリイソプロピル、リン酸トリブチル、リン酸トリヘキシル、リン酸トリフェニル、リン酸トリトリル、及びこれらの組み合わせからなる群から選択されることを特徴とする二次電池。
【請求項１１】
請求項８記載の二次電池において、前記正極が、ＬｉＭｎＯ２、ＬｉＭｎ２Ｏ４、ＬｉＣｏＯ２、Ｌｉ２Ｃｒ２Ｏ７、Ｌｉ２ＣｒＯ４、ＬｉＮｉＯ２、ＬｉＦｅＯ２、ＬｉＮｉｘＣｏ１−ｘＯ２（０＜ｘ＜１）、ＬｉＦｅＰＯ４、ＬｉＭｎ０．５Ｎｉ０．５Ｏ２、ＬｉＭｎ１／３Ｃｏ１／３Ｎｉ１／３Ｏ２、及びＬｉＭｃ０．５Ｍｎ１．５Ｏ４（Ｍｃは二価金属である）、及びこれらの組み合わせからなる群から選択されるリチウム混合金属酸化物を含むことを特徴とする二次電池。
【請求項１２】
請求項１１記載の二次電池において、前記正極が、ポリフッ化ビニリデン、スチレンブタジエンゴム、ポリアミド、メラミン、及びこれらの組み合わせからなる群から選択される結着剤をさらに含むことを特徴とする二次電池。
【請求項１３】
請求項８記載の二次電池において、前記負極が、結晶性炭素、リチウム金属、ＬｉＭｎＯ２、ＬｉＡｌ、ＬｉＺｎ、Ｌｉ３Ｂｉ、Ｌｉ３Ｃｄ、Ｌｉ３Ｓｄ、Ｌｉ４Ｓｉ、Ｌｉ４．４Ｐｂ、Ｌｉ４．４Ｓｎ、ＬｉＣ６、Ｌｉ３ＦｅＮ２、Ｌｉ２．６Ｃｏ０．４Ｎ、Ｌｉ２．６Ｃｕ０．４Ｎ、Ｌｉ４Ｔｉ５Ｏ１２、及びこれらの組み合わせからなる群から選択される物質を含むことを特徴とする二次電池。
【請求項１４】
請求項１２記載の二次電池において、前記負極が、ポリフッ化ビニリデン、スチレンブタジエンゴム、ポリアミド、メラミン、及びこれらの組み合わせからなる群から選択される結着剤をさらに含むことを特徴とする二次電池。
【請求項１５】
請求項９記載の二次電池において、前記第二塩が、ＬｉＰＦ６、ＬｉＢＦ４、及びこれらの組み合わせからなる群から選択されることを特徴とする二次電池。
【請求項１６】
請求項１０記載の二次電池において、前記非水溶媒が、炭酸エチレン、炭酸プロピレン、炭酸ジエチル、炭酸エチルメチル、及びこれらの組み合わせからなる群から選択されることを特徴とする二次電池。
【請求項１７】
請求項８記載の二次電池において、前記ビス（オキサラート）ホウ酸リチウムが、０．１５Ｍより多く約１．０Ｍまでの濃度で存在することを特徴とする二次電池。
【請求項１８】
請求項８記載の二次電池において、前記ビス（オキサラート）ホウ酸リチウムが、約０．４Ｍから約０．８Ｍの濃度で存在することを特徴とする二次電池。
【請求項１９】
請求項８記載の二次電池において、前記電解液が、約０．１Ｍから約１．６Ｍの第二塩を含み、且つ前記非水溶媒が、約１：４から約１：１の体積比で炭酸エチレンと炭酸エチルメチルを含むことを特徴とする二次電池。
【請求項２０】
二次電池に使用する非水電解液であって、２種の塩を含み、そのうちの１種が０．１５Ｍより多い濃度のビス（オキサラート）ホウ酸リチウムであることを特徴とする非水電解液。
【発明の詳細な説明】
【技術分野】
【０００１】
本発明は、非水電解液及びそれを用いた二次電池の分野に関する。特に、本発明は、（ａ）１以上の溶媒、及び（ｂ）２以上のイオン性塩を含む非水電解液に関する。本発明は、このような非水電解液を含む二次電池に関連し、特に、リチウム及びリチウムイオン充電池に使用するための、少なくとも２種の塩を含む非水電解液の製造方法に関する。
【背景技術】
【０００２】
最新のリチウムイオン充電池における電解液には、共溶媒としての炭酸エチレン（ＥＣ）、及び電解質塩としての六フッ化リン酸リチウム（ＬｉＰＦ６）が含まれている。この電池システムにおいては、電池性能にとって重要である安定な固体電解質界面（ＳＥＩ）を形成するために、ＥＣを使用しなければならない。
【０００３】
ＬｉＰＦ６は、過塩素酸リチウム（ＬｉＣｌＯ４）、テトラフルオロホウ酸リチウム（ＬｉＢＦ４）、ヘキサフルオロヒ酸リチウム（ＬｉＡｓＦ６）、ビス（トリフルオロメタンスルホニル）イミドリチウム（ＬｉＴＦＳＩ）等の他のリチウム塩と比べて、イオン伝導度、イオン移動度、熱安定性及び電気化学的安定性等の個々の特性において最も優れているというわけではないものの、総合的な特性に優れているため、電解質塩として使用されてきた。しかし、ＬｉＰＦ６ベースの電解液は、比較的高温において熱的に不安定であるため（下記反応式１参照）、５０度以上の温度では使用できず、高温で使用する場合、ＬｉＰＦ６ベース電解液を含有するリチウムイオン充電池の電池性能は制限されてしまう。
【０００４】
ＬｉＰＦ６→ＬｉＦ＋ＰＦ５            （１）
【０００５】
また一方で、ＬｉＰＦ６は、リチウム塩及び溶媒中の残留水分あるいは酸性不純物の存在下では化学的に不安定であり、加水分解によって容易に分解してしまう（下記反応式２参照）。
【０００６】
ＬｉＰＦ６＋Ｈ２Ｏ→２ＨＦ＋ＬｉＦ＋ＰＯＦ３            （２）
【０００７】
電解液中にルイス強酸ＰＦ５及び強酸ＨＦが存在すると、溶媒成分及び電極活物質と反応し、また、ＳＥＩを腐食してしまい、この結果電池のサイクル寿命特性が劣ることになるので、電池にとってかなり有害である。したがって、二次電池に用いられる電解質の選択には、改良の余地がある。
【発明の開示】
【０００８】
近年、ビス（オキサラート）ホウ酸リチウム（ＬｉＢＯＢ）が、広く研究されている。グラファイトリチウムイオン電池システム中のＬｉＢＯＢ-ＰＣベース電解液は、ＬｉＢＯＢがグラファイト負極上に良好なＳＥＩを生成して電池性能を改善することから、非常に優れた電池性能を示すことが明らかになった。
【０００９】
これと同時に、ＬｉＢＯＢは非常に優れた熱安定性（３００度まで）を有するため、ＬｉＢＯＢベース電解液を用いた電池は、６０度のような高温あるいは７０度でさえもサイクルすることができ、長サイクルの後でも非常に安定した電池性能が維持される。
【００１０】
しかしながら、炭酸エチレン（ＥＣ）、炭酸エチルメチル（ＥＭＣ）、炭酸ジメチル（ＤＭＣ）、又は炭酸ジエチル（ＤＥＣ）、あるいはＥＣ／ＥＭＣ、ＥＣ／ＤＭＣ／ＥＭＣ、ＥＣ／ＥＭＣ／ＤＥＣといったこれらの組み合わせを含む従来の電池溶媒システムにおいて、ＬｉＢＯＢの溶解性は高くない。これらの溶媒システムでのＬｉＢＯＢの最大濃度は、約０．８から０．９Ｍ（すなわちｍｏｌ／ｌ）である。同時に、これらＬｉＢＯＢベース電解液のイオン伝導度は数ｍＳ／ｃｍであり、ＬｉＰＦ６ベース電解液のイオン伝導度より低い。このため、単独の塩としてＬｉＢＯＢを含む電解液を高出力のリチウムイオン電池に使用した場合、電池の容量は小さく、高速での充放電時における電池性能は低い。
【００１１】
したがって、ＬｉＰＦ６及びＬｉＢＯＢを従来の電池溶媒中に混合した場合に、得られた電解液を用いたリチウムイオン電池が優れた性能を示すこと、特に長サイクル寿命の点において優れていると推測することは理にかなっている。
【００１２】
本発明は、リチウム及びリチウムイオン二次電池に使用される安定な非水電解液、及びそれを用いた充電池を提供するものである。特に、本発明は、負極、正極、及び電解液を含む二次電池であって、該電解液が非水溶媒及び溶質を含む二次電池を提供するものである。前記溶質は、第一リチウム塩と、該第一とは異なる第二リチウム塩とを含む。
【００１３】
本発明は、さらに、負極、正極、及び電解液を含む二次電池を提供するものである。前記電解液は、非水溶媒と、０．１５Ｍから約２．０Ｍの濃度のＬｉＢＯＢを含む第一塩と、約０．０１Ｍから約２．５Ｍの濃度の第二塩とを含む。前記第二塩は、ＬｉＰＦ６、ＬｉＢＦ４、ＬｉＣｌＯ４、ＬｉＡｓＦ６、ＬｉＴａＦ６、ＬｉＡｌＣｌ４、Ｌｉ２Ｂ１０Ｃｌ１０、ＬｉＣＦ３ＳＯ３、ＬｉＥ（ＣｎＦ２ｎ＋１ＳＯ２）ｍ（ｍ＝２の時はＥ＝Ｃ、ｍ＝３の時はＥ＝Ｎであり、ｎ＝１〜１０である）、ＬｉＰＦｘ（ＲＦ）６−ｘ及びＬｉＢＦｙ（ＲＦ）４−ｙ（ＲＦはペルフルオロ化Ｃ１〜Ｃ２０アルキル基もしくはペルフルオロ化芳香族基であり、ｘ＝０〜５及びｙ＝０〜３である）、及びこれらの組み合わせからなる群から選択することができる。
【００１４】
さらに、本発明は、二次電池に使用される非水電解液であって、２種の塩を含み、そのうちの１種が０．１５Ｍを超える濃度のＬｉＢＯＢである非水電解液を提供するものである。
【発明を実施するための最良の形態】
【００１５】
下記の実施例は、本発明を実施するために現在考えられる好適な実施態様を記載したものであって、本発明の精神と目的に一致した全ての可能な修正及び変形を意図しているものではない。これら及びその他の本発明の特徴ならびに利点は、本発明の好適な実施例及び他の実施例に記載された下記の詳細な説明を考慮することで、当業者において容易に明らかとなるであろう。
【００１６】
本発明は、負極、正極、及び電解液を含む二次電池であって、該電解液が、非水溶媒と、少なくとも２種の塩とを含む溶質と、を含む二次電池を提供するものである。好適な実施例においては、前記塩の第一番目は、錯化オルトホウ酸塩あるいは錯化オルトリン酸塩である。前記第一塩は、電解液中に０．１５Ｍ以上の濃度で存在する。本発明は、さらに、二次電池に使用される非水電解液であって、該電解液が２種の塩を含み、そのうちの１種がＬｉＢＯＢである非水電解液を提供する。主な成分、溶質塩、溶媒、負極及び正極については、それぞれ追って下記に説明する。
【００１７】
溶質。ここに記載される溶質は、少なくとも１種の金属イオンを含むイオン塩である。典型的には、この金属イオンはリチウムである（Ｌｉ＋）。この塩は、電池の負極と正極との間で電荷を移動する働きをする。塩の１種としては、錯化オルトホウ酸及び錯化オルトリン酸（以降、まとめて”オルト塩”とする）の塩が含まれる。好適な実施例において、第一塩は、ＬｉＢＯＢである。また、例えば、ビス（マロナート）ホウ酸リチウム（ＬｉＢＭＢ）、ビス（ジフルオロマロナート）ホウ酸リチウム（ＬｉＢＤＦＭＢ）、（マロナートオキサラート）ホウ酸リチウム（ＬｉＭＯＢ）、（ジフルオロマロナートオキサラート）ホウ酸リチウム（ＬｉＤＦＭＯＢ）、トリス（オキサラート）リン酸リチウム(ＬｉＴＯＰ)、及びトリス（ジフルオロマロナート）リン酸リチウム(ＬｉＴＤＦＭＰ)等の他のオルト塩を、ＬｉＢＯＢに代えて、あるいは追加して使用することもできる。ここで用いられるもう一方の塩としては、例えば、ＬｉＰＦ６、ＬｉＢＦ４、ＬｉＣｌＯ４、ＬｉＡｓＦ６、ＬｉＴａＦ６、ＬｉＡｌＣｌ４、Ｌｉ２Ｂ１０Ｃｌ１０、ＬｉＣＦ３ＳＯ３、ＬｉＥ（ＣｎＦ２ｎ＋１ＳＯ２）ｍ（ｍ＝２の時はＥ＝Ｃ、ｍ＝３の時はＥ＝Ｎであり、ｎ＝１〜１０である）、ＬｉＰＦｘ（ＲＦ）６−ｘ及びＬｉＢＦｙ（ＲＦ）４−ｙ（ＲＦはペルフルオロ化Ｃ１〜Ｃ２０アルキル基もしくはペルフルオロ化芳香族基であり、ｘ＝０〜５である）のような、過ハロゲン化物もしくは過酸化物のリチウム塩が挙げられる。また、前記塩の２種以上のいかなる組み合わせも使用することができる。
【００１８】
広範には、電解液中の塩（第一あるいは第二塩）濃度は、約０．０１〜２．５Ｍ（ｍｏｌ／ｌ）である。好適には、濃度は０．０５〜２．０Ｍであり、さらに好適には０．１〜１．６Ｍである。ここに記載の全ての実施例は、上記の塩濃度の範囲内であって、１種以上の錯化オルトホウ酸塩あるいは錯化オルトリン酸塩（例えば、ＬｉＢＯＢ、ＬｉＢＭＢ等）が存在する場合、このようなオルト塩の総濃度は、０．１５Ｍより多く（例えば、０．１５Ｍより多く２．５Ｍまで、０．１５Ｍより多く２．０Ｍまで、０．１５Ｍより多く１．５Ｍまで、０．１５Ｍより多く１．０Ｍまで）する。オルト塩が存在する場合、好適には、０．１５Ｍより多く２．０Ｍまでの濃度、より好適には０．３Ｍ〜１．６Ｍ、最も好適には０．４Ｍ〜１．２Ｍの濃度で存在する。最も好適な実施例において、ＬｉＢＯＢは、０．４〜０．８Ｍの濃度で存在する。好適には、第一塩は、錯化オルトホウ酸塩あるいは錯化オルトリン酸塩、あるいはこれらの組み合わせである。最も好適には、第一塩はＬｉＢＯＢである。
【００１９】
溶媒。溶媒は、非水性、非プロトン性、極性の有機物質であって、前記溶質を溶解する。２種以上の溶媒の混合物を使用してもよい。通常、溶媒は、炭酸塩、カルボン酸塩、ラクトン、リン酸塩、五又は六員環複素環式化合物、及び酸素原子を介して炭素へ結合したＣ１〜Ｃ４基を少なくとも１つ有する有機化合物である。ラクトンは、メチル化、エチル化、及び／又はプロピル化していてもよい。通常、電解液は、少なくとも１種の溶媒に溶解した少なくとも１種の溶質を含む。本発明において使用可能な溶媒としては、炭酸エチレン、炭酸プロピレン、炭酸ブチレン、炭酸ジメチル、炭酸ジエチル、炭酸ジプロピル、炭酸ジブチル、炭酸エチルメチル、炭酸メチルプロピル、炭酸エチルプロピル、テトラヒドロフラン、２−メチルテトラヒドロフラン、１，３−ジオキソラン、１，４−ジオキサン、１，２−ジメトキシエタン、１，２−ジエトキシエタン、１，２−ジブトキシエタン、アセトニトリル、ジメチルホルムアミド、ギ酸メチル、ギ酸エチル、ギ酸プロピル、ギ酸ブチル、酢酸メチル、酢酸エチル、酢酸プロピル、酢酸ブチル、プロピオン酸メチル、プロピオン酸エチル、プロピオン酸プロピル、プロピオン酸ブチル、酪酸メチル、酪酸エチル、酪酸プロピル、酪酸ブチル、γ−ブチロラクトン、２−メチル−γ−ブチロラクトン、３−メチル−γ−ブチロラクトン、４−メチル−γ−ブチロラクトン、β−プロピオラクトン、δ−バレロラクトン、リン酸トリメチル、リン酸トリエチル、リン酸トリス（２−クロロエチル）、リン酸トリス（２，２，２−トリフルオロエチル）、リン酸トリプロピル、リン酸トリイソプロピル、リン酸トリブチル、リン酸トリヘキシル、リン酸トリフェニル、リン酸トリトリル、及びこれらの組み合わせが挙げられる。非水性及び非プロトン性であり、且つ溶質塩を溶解することができるのであれば、この他の溶媒を使用してもよい。
【００２０】
好適な実施例において、前記溶媒は、炭酸エチレン、炭酸プロピレン、炭酸エチルメチル、炭酸ジエチル、及びこれらの組み合わせからなる群から選択される。他の実施例において、前記溶媒は、約１〜５０体積％（ｖｏｌ％）の炭酸エチレンと、約１〜９９体積％の炭酸エチルメチルとを含む。他の実施例において、非水溶媒は、炭酸エチレンと炭酸エチルメチルとを、約１：４から約１：１の体積比で含む。
【００２１】
負極。負極には、炭素又はリチウム化合物を含むことができる。炭素は、グラファイト状であってもよい。リチウム金属負極を使用することもできる。また、ＬｉＭｎＯ２及びＬｉ４Ｔｉ５Ｏ１２のようなリチウムＭＭＯの使用も想定される。遷移もしくは他の金属（メタロイドを含む）とリチウムの合金を使用することもでき、ＬｉＡｌ、ＬｉＺｎ、Ｌｉ３Ｂｉ、Ｌｉ３Ｃｄ、Ｌｉ３Ｓｄ、Ｌｉ４Ｓｉ、Ｌｉ４．４Ｐｂ、Ｌｉ４．４Ｓｎ、ＬｉＣ６、Ｌｉ３ＦｅＮ２、Ｌｉ２．６Ｃｏ０．４Ｎ、Ｌｉ２．６Ｃｕ０．４Ｎ、及びこれらの組み合わせが挙げられる。負極は、さらに、金属酸化物のような追加材料を含んでいてもよく、ＳｎＯ、ＳｎＯ２、ＧｅＯ、ＧｅＯ２、Ｉｎ２Ｏ、Ｉｎ２Ｏ３、ＰｂＯ、ＰｂＯ２、Ｐｂ２Ｏ３、Ｐｂ３Ｏ４、Ａｇ２Ｏ、ＡｇＯ、Ａｇ２Ｏ３、Ｓｂ２Ｏ３、Ｓｂ２Ｏ４、Ｓｂ２Ｏ５、ＳｉＯ、ＺｎＯ、ＣｏＯ、ＮｉＯ、ＦｅＯ及びこれらの組み合わせが挙げられる。
【００２２】
正極。正極にはリチウム金属酸化物が含まれる。特に、正極には、少なくとも１種のリチウム混合金属酸化物（Ｌｉ−ＭＭＯ）が含まれる。リチウム混合金属酸化物は、Ｍｎ、Ｃｏ、Ｃｒ、Ｆｅ、Ｎｉ、Ｖ及びこれらの組み合わせからなる群から選択される少なくとも１種の他の金属を含む。例えば、以下のリチウムＭＭＯを、正極において使用することができる：ＬｉＭｎＯ２、ＬｉＭｎ２Ｏ４、ＬｉＣｏＯ２、Ｌｉ２Ｃｒ２Ｏ７、Ｌｉ２ＣｒＯ４、ＬｉＮｉＯ２、ＬｉＦｅＯ２、ＬｉＮｉｘＣｏ１-ｘＯ２（０＜ｘ＜１）、ＬｉＦｅＰＯ４、ＬｉＭｎ０．５Ｎｉ０．５Ｏ２、ＬｉＭｎ１/３Ｃｏ１/３Ｎｉ１/３Ｏ２（ＭｅがＡｌ、Ｍｇ、Ｔｉ、Ｂ、Ｇａ、Ｓｉのうちの１種以上であってもよい）、ＬｉＭｃ０．５Ｍｎ１．５Ｏ４（Ｍｃが二価金属である）、及びこれらの組み合わせ。
【００２３】
負極又は正極のどちらか、あるいはその両方には、さらに高分子結着剤が含まれていてもよい。好適な実施例において、結着剤はポリフッ化ビニリデン、スチレンブタジエンゴム、ポリアミドあるいはメラミン樹脂、及びこれらの組み合わせとすることができる。
【００２４】
本発明の電解液は、さらに、室温よりも高温で電池が充放電される際の電解液のガス発生を防止又は減少させるためのスルトン（例えば、１，３−プロパンスルトン及び１，４−ブタンスルトン）、及び／又は電池の過剰な充放電を防ぐための芳香族化合物（例えば、ビフェニル及びシクロヘキシルベンゼン）のような、１種以上の添加剤を含んでいてもよい。
【００２５】
ここに記載される塩添加剤、電解液、及び電池は、広範にわたっての応用が想定され、この中には少なくとも計算機、腕時計、補聴器、またコンピューター、携帯電話、ゲームのような電子機器、及び、電気及び／またはハイブリッド車のような輸送用途が含まれる。
【実施例】
【００２６】
下記の組成物は、本発明の代表的な実施例である。これらは、本発明をさらに詳しく説明するためのものであって、本発明を制限するものではない。
【００２７】
（１）電解液の調製。実施例１〜４及び比較例１〜２  炭酸エチレン（ＥＣ）及び炭酸エチルメチル（ＥＭＣ）を１：２の体積比で混合し、非水有機溶媒混合物を得た。六フッ化リン酸リチウム（ＬｉＰＦ６）及び／又はビス（オキサラート）ホウ酸リチウム（ＬｉＢＯＢ）を、表１に示す最終濃度とするのに十分な量で、溶媒混合物中へ添加し、電解液を得た。全ての実施例の溶液は、室温（約２３℃）で調製した。
【００２８】
【表１】
2008539548.tif 000002
【００２９】
（２）正極の調製。ＬｉＣｏＯ２（正極活性剤、９０重量％）、ポリフッ化ビニリデン（ＰＶｄＦ、結着剤、５重量％）、及びアセチレンブラック（導電剤、５重量％）を１−メチル−２−ピロリドン（ＮＭＰ）中に分散して、正極スラリーを調製した。このスラリーをアルミ箔で覆い、乾燥し、圧縮して、正極を得た。正極は、直径１２．７ｍｍのパンチで円盤型に打ち抜いた。
【００３０】
（３）負極の調製。人工黒鉛（負極活性剤、９５重量％）及びＰＶｄＦ（結着剤、５重量％）をＮＭＰ中に混合して、負極活性剤スラリーを調製し、これを銅箔で覆い、乾燥し、圧縮して、負極を得た。負極は、直径１４．３ｍｍのパンチで円盤型に打ち抜いた。
【００３１】
（４）リチウムイオン二次電池の組み立て。上記の各種電解質（実施例１〜４及び比較例Ａ〜Ｂ）を含むセパレート型電池を、以下の手順によって作成した。アルゴン雰囲気下のドライボックス中で、２０３２型コイン電池を用いてリチウムイオン二次電池を組み立てた。正極を正極缶上に取り付け、微孔ポリプロピレンフィルム（厚さ２５ｍｍ、直径１９．１ｍｍ）をセパレータとして取り付けた。これをポリプロピレンガスケットと圧着し、負極を取り付けた。厚さを調整し、良好なコンタクトを得るために、ステンレス鋼スペーサー及びばねを取り入れた。負極カバーを載せて、捲縮機でそれぞれの電池を密封し、コイン型リチウムイオン二次電池の組み立てを完成した。
【００３２】
（５）電池のテスト。以上のようにして組み立てた電池（例えば、実施例１〜４、比較例Ａ〜Ｂ）の評価を、（Ａ）初期充電及び放電（容量の確認）、及び（Ｂ）サイクル寿命テストの順で行った。
【００３３】
Ａ．容量の確認。以上のようにして組み立てた電池の初期充電及び放電を、定電流／定電圧充電及び定電流放電方式にしたがい、室温雰囲気中にて行なった。最初に０．５ｍＡ／ｃｍ２（ミリアンぺア／平方センチメートル）の定電流率にて、電池を４．２ボルト（Ｖ）まで充電した。４．２Ｖに達した後、引き続き４．２Ｖの定電圧にて、充電電流が０．１ｍＡもしくはそれ以下になるまで電池を充電した。その後、カットオフ電圧が３．０Ｖに達するまで、定電流率０．３ｍＡ／ｃｍ２にて電池を放電した。非水系電解質二次電池の標準的な容量（Ｃ）は３．４ｍＡｈ（ミリアンペア時）であった。
【００３４】
Ｂ．サイクル寿命テスト。サイクル寿命テストは、以上のようにして初期充電／放電した電池について、室温で１００サイクル以上行なった。電池をＣ／２（１．７ｍＡ）の定電流率にて４．２Ｖまで充電した後、４．２Ｖの定電圧にて電流が０．１ｍＡもしくはそれ以下になるまで充電した。その後、カットオフ電圧が３．０Ｖに達するまで、定電流率Ｃ／２（１．７ｍＡ）にて電池を放電した。サイクル寿命の放電容量保持率（％）＝（ｎ回目サイクル放電容量／初回サイクル放電容量）×１００％。初回サイクル効率は、サイクル放電容量／初回サイクル充電容量×１００％。表２に、サイクル寿命テストの結果を示す。
【００３５】
【表２】
2008539548.tif 000003
【００３６】
付加的な利点及び修正は、当業者において容易に行なわれるであろう。このため、本発明は、その広範な態様において、ここに示され記載されている特定の詳細や、例示された実施例に限定されるものではない。したがって、添付の請求項及びその均等物により定義される本発明の概念全般の精神あるいは範囲から逸脱しない限り、多様な変更を行なってもよい。
【国際調査報告】
2008539548.tif 000004
2008539548.tif 000005